(57)【要約】  本発明は、表面処理された鉱物フィラー生成物の調製方法、および、プラスチック用途、特に、ポリプロピレン（ＰＰ）系またはポリエチレン（ＰＥ）系の通気性膜または押出コーティング膜の用途の分野での好ましい使用に関する。【特許請求の範囲】
【請求項１】
揮発性物質発生温度が少なくとも２２０℃である、処理された鉱物フィラー生成物を調製する方法であって、
（ａ）少なくとも１種類の炭酸カルシウムを含有する鉱物フィラーを提供する工程と；
（ｂ）炭素原子を６から１４個含む少なくとも１種類の脂肪族アルデヒドを提供する工程と；
（ｃ）少なくとも１種類の前記脂肪族アルデヒドの添加量が、処理された鉱物フィラー生成物の表面にある理論合計重量０．２５ｍｇ／ｍ２から５ｍｇ／ｍ２に対応するように、工程（ａ）の少なくとも１種類の前記鉱物フィラーを、１つ以上の工程で、工程（ｂ）の少なくとも１種類の脂肪族アルデヒドと接触させる工程と；
（ｄ）少なくとも１種類の前記脂肪族アルデヒドおよび／または少なくとも１種類の前記脂肪族アルデヒドの反応生成物を含む処理層を、工程（ａ）の少なくとも１種類の前記炭酸カルシウムを含有する鉱物フィラーの表面に作製し、処理された鉱物フィラー生成物を得る工程と
を含む、前記方法。
【請求項２】
工程（ａ）の少なくとも１種類の炭酸カルシウムを含有する鉱物フィラーは、沈降炭酸カルシウム（ＰＣＣ）、即ち、アラゴナイト、バテライト、カルサイトの鉱物結晶形態のうち１つ以上、および／または天然粉砕炭酸カルシウム（ＧＣＣ）、即ち、大理石、石灰岩または白亜のうち１つ以上、および／またはドロマイトであり、好ましくは、大理石であることを特徴とする、請求項１に記載の方法。
【請求項３】
工程（ｂ）の少なくとも１種類の脂肪族アルデヒドが、炭素原子を６から１２個含む脂肪族アルデヒド、好ましくは、炭素原子を６から９個含む脂肪族アルデヒド、さらに好ましくは、８個または９個の炭素原子を含む脂肪族アルデヒドから選択されることを特徴とする、請求項１または２に記載の方法。
【請求項４】
工程（ｂ）の少なくとも１種類の脂肪族アルデヒドが、飽和脂肪族アルデヒドであることを特徴とする、請求項１から３のいずれかに記載の方法。
【請求項５】
工程（ｂ）の少なくとも１種類の脂肪族アルデヒドは、等価な単離された粘度が２３℃で５００ｍＰａ・ｓ未満であることを特徴とする、請求項１から４のいずれかに記載の方法。
【請求項６】
工程（ａ）で提供される少なくとも１種類の鉱物フィラーは、中央粒径ｄ５０が０．３μｍから１０μｍ、好ましくは、０．５μｍから５μｍ、さらに好ましくは、１μｍから３μｍ、最も好ましくは、１．５μｍから１．８μｍの範囲であり、および／または比表面積（ＢＥＴ）が、ＢＥＴ窒素法によって測定した場合、１ｍ２／ｇから１０ｍ２／ｇ、さらに好ましくは、３ｍ２／ｇから８ｍ２／ｇであることを特徴とする、請求項１から５のいずれかに記載の方法。
【請求項７】
工程（ａ）の少なくとも１種類の鉱物フィラーは、水分含有量が、工程（ａ）で与えられる少なくとも１種類の鉱物フィラーの乾燥重量を基準として、０．０１重量％から１．０重量％、好ましくは、０．０２重量％から０．９重量％、さらに好ましくは、０．０４重量％から０．２重量％であることを特徴とする、請求項１から６のいずれかに記載の方法。
【請求項８】
工程（ｃ）は、さらに、工程（ａ）の少なくとも１種類の前記鉱物フィラーと炭素原子を６から２８個含む少なくとも１種類の飽和脂肪族カルボン酸および／または炭素原子を６から２８個含む１種類以上の飽和脂肪族カルボン酸の少なくとも１種類のカチオン塩とを接触させることを含み、好ましくは、前記飽和脂肪族カルボン酸は、ステアリン酸、ベヘン酸、パルミチン酸、イソステアリン酸、モンタン酸、カプリン酸、ラウリン酸、ミリスチン酸およびこれらの混合物からなる群から選択され、さらに好ましくは、ステアリン酸とパルミチン酸の２：１から１：２混合物（重量基準）であることを特徴とする、請求項１から７のいずれかに記載の方法。
【請求項９】
工程（ｃ）は、さらに、工程（ａ）の少なくとも１種類の前記鉱物フィラーと、少なくとも１種類のポリシロキサン、好ましくは、ポリジメチルシロキサンから選択されるポリシロキサンとを接触させることを含むことを特徴とする、請求項１から８のいずれかに記載の方法。
【請求項１０】
工程（ｄ）で得られる、処理された鉱物フィラー生成物は、揮発性物質発生温度が２２０℃以上、好ましくは、２３０℃から３００℃であることを特徴とする、請求項１から９のいずれかに記載の方法。
【請求項１１】
工程（ｄ）で得られる、処理された鉱物フィラー生成物は、水分含有量が、工程（ｄ）の少なくとも１種類の鉱物フィラーの乾燥重量を基準として、０．０１重量％から０．１５重量％、好ましくは、０．０２重量％から０．１２重量％、さらに好ましくは、０．０４重量％から０．０８重量％であることを特徴とする、請求項１から１０のいずれかに記載の方法。
【請求項１２】
工程（ｄ）で得られる、処理された鉱物フィラー生成物の吸湿しやすさは、その全表面水分レベルが、温度２３℃、相対湿度５０％の雰囲気に４８時間曝した後に、処理された乾燥鉱物フィラー生成物の１．０ｍｇ／ｇ未満、さらに好ましくは、０．５ｍｇ／ｇ未満、最も好ましくは、０．４ｍｇ／ｇ未満であることを特徴とする、請求項１から１１のいずれかに記載の方法。
【請求項１３】
請求項１から１２のいずれか一項に記載の方法によって得ることができる、処理された鉱物フィラー生成物。
【請求項１４】
プラスチック材料とともに混合および／または押出および／または配合および／または吹込成型する方法における、請求項１３に記載の処理された鉱物フィラー生成物の使用。
【請求項１５】
プラスチック材料が、ポリエチレン（ＰＥ）、ポリプロピレン（ＰＰ）、ポリウレタン（ＰＵ）および／またはポリ塩化ビニル（ＰＶＣ）のようなポリオレフィンまたは熱可塑性プラスチックを含むことを特徴とする、請求項１４に記載の使用。
【請求項１６】
請求項１３に記載の生成物を含む、膜材料。
【請求項１７】
材料が、延伸膜材料および／または配向膜材料を含む群から選択され、好ましくは、通気性膜材料または押出コーティング膜材料であることを特徴とする、請求項１６に記載の膜材料。
【発明の詳細な説明】
【技術分野】
【０００１】
本発明は、表面処理された鉱物フィラー生成物の調製方法、および、プラスチック用途、特に、ポリプロピレン（ＰＰ）系またはポリエチレン（ＰＥ）系の通気性膜または押出コーティング膜の用途の分野での好ましい使用に関する。
【背景技術】
【０００２】
鉱物フィラー、特に、炭酸カルシウムを含有する鉱物フィラーは、ポリエチレン（ＰＥ）、ポリプロピレン（ＰＰ）、ポリウレタン（ＰＵ）、ポリ塩化ビニル（ＰＶＣ）から通常作られるポリマー製品の粒状フィラーとして使用されることが多い。しかし、炭酸カルシウムを含有する鉱物フィラーは、一般的に、このような鉱物フィラーの塗布中および／またはこのような鉱物フィラーを含むポリマー製品の処理中に達する温度で発生する揮発性物質の存在を伴う。このような揮発性物質は、例えば、
−鉱物フィラーに固有に付随してよく（「固有の揮発性物質」）、特に、付随する水であり、および／または
−例えば、ポリマープラスチック媒体に鉱物フィラーがより分散性になるように鉱物フィラーの処理中に導入されてよく（「添加された揮発性物質」）、および／または
−固有の有機物および／または添加された有機物と鉱物フィラーとの反応によって作られてよく、このような反応は、特に、鉱物フィラーを含むポリマー材料の導入中および／または押出中または配合工程中などの処理中に達する温度によって誘発または促進されてもよく、および／または
−固有の有機物および／または添加された有機物の分解によって作られてよく、ＣＯ２、水、可能な場合、これらの有機物の低分子量フラクションを生成し、このような分解は、特に、鉱物フィラーを含むポリマー材料の導入中および／または押出中または配合方法中などの処理中に達する温度によって誘発または促進されてもよい。
【０００３】
このような揮発性物質が存在する結果として、平坦ではない表面を生じさせ、従って、このような鉱物フィラーを含む最終的なポリマー製品の品質を悪化させるような空隙がないポリマー製品を調製するのが難しい場合がある。このことは、鉱物フィラー、より詳細には、炭酸カルシウムを含有する鉱物フィラーを含むＰＰ系またはＰＥ系の通気性膜または押出コーティング膜の調製に際し、特に問題である。さらに、揮発性物質は、このような膜の張力強度および引裂強度を下げることがあり、外観、特に、外観の均一性を損なう場合がある。さらに、揮発性物質は、配合工程中に、鉱物を充填したポリマー溶融物に過剰な気泡を発生させることがあり、真空抽出で望ましくない生成物の蓄積を生じ、従って、生産率を低下させることがある。
【０００４】
この技術分野では、鉱物フィラー、特に、炭酸カルシウムを含有する鉱物フィラーの適用可能性を高めるために、例えば、このような鉱物フィラーを、脂肪酸と呼ばれる場合もある高級脂肪族カルボン酸および脂肪族カルボン酸塩で処理することによって、幾つかの試みがなされてきた。例えば、国際公開第００／２０３３６号は、超微細天然炭酸カルシウムに関し、場合により、１種類または数種類の脂肪酸または１種類または数種類のこの塩または混合物で処理されてもよく、ポリマー組成物のレオロジー調整剤として使用される。
【０００５】
同様に、米国特許第４，４０７，９８６号明細書は、炭酸カルシウムと結晶性ポリプロピレンとを混練するときに潤滑添加剤の添加を控えるため、また、ポリプロピレンの衝撃強度を制限してしまう炭酸カルシウム凝集物の生成を避けるために、高級脂肪酸およびこの金属塩を含んでいてもよい分散剤で表面処理された沈降炭酸カルシウムに関する。
【０００６】
欧州特許第０３２５１１４号明細書において、改良されたレオロジー特性および接着特性をもつ、自動車用のたるみのないポリ塩化ビニル系アンダーシール組成物に関し、実施例７は、鉱物フィラーを処理するために用いられる、脂肪酸と組み合わせた１２−ヒドロキシステアリン酸のアンモニウム塩の混合物（重量比１：１）を開示している。
【０００７】
国際公開第０３／０８２９６６号は、架橋可能および／または架橋したナノフィラー組成物に関し、任意の実施形態では、さらに、ステアリン酸、ステアレート、シラン、シロキサン、および／またはチタネートでコーティングされていてもよく、コーティングされていなくてもよいフィラーを含んでいてもよい。このようなナノフィラー組成物は、バリア特性を高め、強度および熱変形温度を高めるために用いられ、これにより、医学用途、自動車用途、電気用途、建築用途、食品用途に有用となる。
【０００８】
米国特許出願公開２００２／０１０２４０４号明細書は、飽和および不飽和の脂肪族カルボン酸およびこの塩と、フタル酸エステルなどの有機化合物との組み合わせで表面がコーティングされ、粘度安定性および接着特性を高めるために接着性組成物に用いられる分散性炭酸カルシウム粒子を記述している。
【０００９】
さらに、米国特許出願公開２００２／０１０２４０４号明細書は、飽和および不飽和の脂肪族カルボン酸／塩の混合物を導入することを必要としている。不飽和脂肪族カルボン酸／塩が存在することによって、不飽和脂肪族カルボン酸／塩を含む任意の物質の処理中に、インサイチュで二重結合と望ましくない副反応を起こす危険性が増す。さらに、不飽和脂肪族カルボン酸／塩が存在することによって、導入される物質が変色するか、または望ましくない臭気が発生し、著しく不快な臭気が発生することがある。
【００１０】
国際公開第９２／０２５８７号の請求項１１は、さらなる処理工程を進める前に、炭酸カルシウムに所望のレベルの脂肪酸コーティングを最終的に作製するために、少なくとも１種類の高分子量不飽和脂肪酸、または少なくとも１種類の高分子量不飽和脂肪酸と少なくとも１種類の高分子量不飽和脂肪酸の組み合わせの鹸化ナトリウム塩溶液を、あらかじめ加熱しておいた沈降炭酸カルシウムスラリーに加えてもよいことを示す。
【００１１】
特開昭５４−１６２７４６号公報の要約書は、塩化ビニル組成物の熱安定性を高めるために用いられる、所与の相対量の剛性塩化ビニル樹脂、脂肪酸で処理されたコロイド状炭酸カルシウム、ステアリン酸バリウムを含む組成物を開示している。
【００１２】
米国特許第４，５２０，０７３号明細書は、コーティング材料のキャリアとして蒸気を用い、多孔性鉱物の加圧コーティングによって調製された、改善された疎水性コーティングを有する鉱物フィラー材料を記述している。このコーティング材料は、さまざまな選択肢の中でも、長鎖脂肪族脂肪酸およびこの塩から選択されてもよい。
【００１３】
国際公開第０１／３２７８７号は、粒子に、（ａ）アルカリ土類金属炭酸塩と少なくとも１種類の所与の脂肪族カルボン酸との反応生成物を含む第１成分、および（ｂ）第１成分よりもかなり高い炭酸塩放出温度を有し、式ＣＨ３（ＣＨ２）ｍＣＯＯＲの化合物を含む第２成分から作られた組成物を含む疎水性材料のコーティングを有する、粒状アルカリ土類金属炭酸塩材料生成物を記述している。
【００１４】
しかし、この従来技術は、以下の多岐にわたる技術的な問題を解決するような、処理された鉱物フィラー生成物の調製方法をほとんど開示していない。
【００１５】
−作業可能な粘度、即ち、２３℃でのブルックフィールド粘度が１０００ｍＰａ・ｓ未満という特徴をもつ表面処理薬剤を用いることによって、処理された鉱物フィラー生成物を調製すること；
−２２０℃を超える高い揮発性物質発生温度（ｖｏｌａｔｉｌｅ  ｏｎｓｅｔ  ｔｅｍｐｅｒａｔｕｒｅ）を有する、処理された鉱物フィラー生成物を調製すること。
−ポリマー媒体中で前記鉱物フィラーが分散性であることを必要とするプラスチック用途で十分に疎水性であり、好ましくは、前記鉱物フィラーが、炭素原子を少なくとも１０個含むカルボン酸および／またはカルボン酸塩で同じ温度で処理されたときよりも疎水性が高くなるように、処理された鉱物フィラー生成物を調製すること；
−同じ温度で処理された炭素原子を少なくとも１０個含むカルボン酸および／またはカルボン酸塩で処理された鉱物フィラーよりも吸湿しやすさが低くなるように、処理された鉱物フィラー生成物を調製すること；
−少なくとも１種類の鉱物フィラーが表面処理薬剤と接触して塩交換を受け、処理された鉱物フィラーの表面に対応するカルシウム塩を生成するか否かにかかわらず、上の内容を達成する方法のための表面処理薬剤を特定すること。
【００１６】
この観点で、鉱物フィラーに付随する揮発性物質発生温度を上げ、対応する合計揮発物質量を制限する明らかな手段の１つは、一定の一般的なフィラー処理添加剤の使用を避けるか、控えることである。しかし、鉱物フィラーがプラスチック用途に適用される場合、他の機能を確保するために、このような添加剤が必要であることが多い。
【００１７】
例えば、通気性膜用途の場合、疎水性コーティングを有する鉱物フィラーを提供するため、また、膜前駆体材料中での鉱物フィラーの分散性を高めるため、さらに、可能な場合には、膜前駆体材料の処理可能性および／または最終用途の製品の特性を高めるために、添加剤を導入する。この添加剤をなくすことは、得られる膜の品質を許容できないほど落としてしまうと考えられる。
【００１８】
この観点で、さらなる従来技術、つまり、国際公開第９９／６１５２１号および国際公開第２００５／０７５３５３号は、出発物質である鉱物フィラーの固有の水および吸湿性のみを下げることを示唆しており、全体的な揮発性物質に寄与する水以外の他の揮発性物質を減らすという点からは、まったく論点が外れていた。
【００１９】
従って、上述の技術的な問題に対処する方法、特に、得られた処理された鉱物フィラー生成物の表面特徴を高める方法の必要性が依然として存在する。
【先行技術文献】
【特許文献】
【００２０】
【特許文献１】国際公開第２０００／２０３３６号
【特許文献２】米国特許第４，４０７，９８６号明細書
【特許文献３】欧州特許第０３２５１１４号明細書
【特許文献４】国際公開第２００３／０８２９６６号
【特許文献５】米国特許出願公開２００２／０１０２４０４号明細書
【特許文献６】国際公開第９２／０２５８７号
【特許文献７】特開昭５４−１６２７４６号公報
【特許文献８】米国特許第４，５２０，０７３号明細書
【特許文献９】国際公開第２００１／３２７８７号
【特許文献１０】国際公開第９９／６１５２１号
【特許文献１１】国際公開第２００５／０７５３５３号
【発明の概要】
【発明が解決しようとする課題】
【００２１】
従って、本発明の目的は、改善された表面特徴をもち、特に、高い揮発性物質発生温度をもつ、処理された鉱物フィラー生成物の調製方法を提供することである。さらなる目的は、プラスチック用途にとって十分な疎水性という特徴を有する、処理された鉱物フィラー生成物の調製方法を提供することである。なおさらなる目的は、吸湿しやすさを下げたという特徴を有する、処理された鉱物フィラー生成物の調製方法を提供することである。本発明の別の目的は、単純な様式によって行うことが可能な方法を提供することである。さらなる目的は、上の方法を、費用対効果が高く、穏和な条件で、即ち、激しい熱処理を避けることによって行うことができることである。さらなる目的は、本発明の以下の記述から理解することができる。
【課題を解決するための手段】
【００２２】
以上の目的および他の目的は、本明細書において、請求項１で規定されるような主題によって解決される。
【発明を実施するための形態】
【００２３】
本発明の方法の有利な実施形態は、対応する従属請求項に規定される。
【００２４】
本出願の一態様によれば、揮発性物質発生温度が少なくとも２２０℃である、処理された鉱物フィラー生成物を調製する方法が開発され、この方法は、以下の工程を含む。
（ａ）少なくとも１種類の炭酸カルシウムを含有する鉱物フィラーを提供する工程；
（ｂ）炭素原子を６から１４個含む少なくとも１種類の脂肪族アルデヒドを提供する工程；
（ｃ）少なくとも１種類の前記脂肪族アルデヒドの添加量が、処理された鉱物フィラー生成物の表面にある理論合計重量０．２５ｍｇ／ｍ２から５ｍｇ／ｍ２に対応するように、工程（ａ）の少なくとも１種類の前記鉱物フィラーを、１つ以上の工程で、工程（ｂ）の少なくとも１種類の前記脂肪族アルデヒドと接触させる工程；
（ｄ）少なくとも１種類の前記脂肪族アルデヒドおよび／または少なくとも１種類の前記脂肪族アルデヒドの反応生成物を含む処理層を、少なくとも１種類の前記鉱物フィラーの表面に作製し、処理された鉱物フィラー生成物を得る工程。
【００２５】
本発明者らは、驚くべきことに、本発明の上述の方法が、激しい熱処理の使用を避け、少なくとも２２０℃の高い揮発性物質発生温度、非常に良好な疎水性、低い吸湿しやすさを与える処理された鉱物フィラー生成物を導くことを見い出した。もっと正確には、本発明者らは、この方法によって得られる処理された鉱物フィラー生成物の表面特徴を、定義されている脂肪族アルデヒドを添加することによって高めることができることを見い出した。
【００２６】
本発明の目的のために、以下の用語が以下の意味を有することを理解すべきである。
【００２７】
「鉱物フィラー」という用語は、本発明の意味では、バインダーのようなより高価な材料の消費量を少なくするため、または、製品の技術的特性を高めるために、紙、プラスチック、ゴム、塗料および接着剤などの材料に加えられる鉱物由来の物質を指す。当業者は、それぞれの分野で使用される典型的なフィラーを非常によく知っている。
【００２８】
「飽和」という用語は、本発明の意味では、５ｇ  Ｉ２／試料１００ｇ未満のヨウ素価を有することを意味する。このヨウ素価の決定は、当業者には周知であり、つまり、１００ｇの試料にヨウ素を加え、チオ硫酸ナトリウムを用いて余剰のヨウ素を逆滴定することによって決定する。
【００２９】
「脂肪族アルデヒド」という用語は、本発明の意味では、炭素および水素で構成される、直鎖、分枝鎖または脂環式の有機化合物を指す。この有機化合物は、さらにアルデヒド機能を含み、好ましくは、炭素骨格末端に置かれたアルデヒド機能を含む。
【００３０】
「脂肪族カルボン酸」という用語は、本発明の意味では、炭素および水素からなる、直鎖、分枝鎖または脂環式の有機化合物を指す。この有機化合物は、さらに、炭素骨格末端に置かれたカルボキシル基を含む。
【００３１】
「理論的な合計重量」という用語は、本発明の意味では、全ての処理薬剤が処理層に完全に堆積した場合に、処理層に存在すると思われる処理薬剤の量に関連する。
【００３２】
「反応生成物」という用語は、本発明の意味では、典型的には、鉱物フィラーと表面処理薬剤とを接触させることによって得られる生成物を指す。この反応生成物は、好ましくは、塗布された表面処理薬剤と、鉱物フィラー表面に位置する分子との間で形成される。
【００３３】
「揮発性物質発生温度」という用語は、本明細書の意味では、残った試料の質量（ｙ軸）を温度（ｘ軸）の関数としてプロットする熱重量（ＴＧＡ）曲線で観察される場合、粉砕助剤を用いるか、または用いない粉砕、浮遊助剤を用いるか、または用いないベネファクション（ｂｅｎｅｆａｃｔｉｏｎ）、上に明示的に列挙していない他の前処理薬剤を含む一般的な鉱物フィラー調製工程の結果として導入される揮発性物質を含め、以下に記載される熱重量分析法によって検出される揮発性物質が発生し始める温度を指し、このような曲線の作成および解釈は、以下に定義する。
【００３４】
ＴＧＡ分析法は、質量減少および揮発性物質発生温度に関する情報をかなり正確に与え、一般的な知識であり、例えば、「Ｐｒｉｎｃｉｐｌｅｓ  ｏｆ  Ｉｎｓｔｒｕｍｅｎｔａｌ  ａｎａｌｙｓｉｓ」、第５版、Ｓｋｏｏｇ、Ｈｏｌｌｅｒ、Ｎｉｅｍａｎ、１９９８（第１版は１９９２年）の第３１章、７９８から８００ページおよび多くの他の一般的に知られている参考文献に記載されている。本発明では、熱重量分析法（ＴＧＡ）は、試料５００±５０ｍｇに基づき、スキャン温度２５から３５０℃、速度２０℃／分、空気流７０ｍｌ／分でＭｅｔｔｌｅｒ  Ｔｏｌｅｄｏ  ＴＧＡ  ８５１を用いて行われる。
【００３５】
当業者は、ＴＧＡ曲線を以下のように分析することによって、「揮発性物質発生温度」を決定することができる。ＴＧＡ曲線の第１の導関数が得られ、１５０から３５０℃の間の変曲点を特定する。水平線に対して４５°よりも大きな正接勾配値を有する変曲点の中で、２００℃よりも大きな最少関連温度をもつものを特定する。第１の導関数の最低温度変曲点に関連する温度値が「揮発性物質発生温度」である。
【００３６】
「溶融」状態または「液体」状態は、本発明の意味では、ある物質が完全に液体であり、言い換えると、完全に溶融している状態であると定義される。一方、溶融するという現象は、動的走査熱量測定（ＤＳＣ）によって得られるエネルギー入力値に対し、温度をプロットした曲線から観察されるように、エネルギーを加えると一定温度で起こり、温度が上がり始めると、溶融後の時点で物質は溶融しているとみなされる（ＤＩＮ  ５１００５：１９８３−１１）。
【００３７】
鉱物フィラーの「比表面積」（単位ｍ２／ｇ）という用語は、本明細書の意味で、ＢＥＴ法を用いて決定され、この方法は、当業者には周知である（ＩＳＯ  ９２７７：１９９５）。次いで、処理前の鉱物フィラーの比表面積と質量（単位ｇ）とをかけ合わせることによって、鉱物フィラーの全表面積（単位ｍ２）を得る。
【００３８】
「乾燥」鉱物フィラーという用語は、鉱物フィラーの重量に対し、０．３重量％未満の水を含む鉱物フィラーであると理解される。水分量％は、Ｃｏｕｌｏｍｅｔｒｉｃ  Ｋａｒｌ  Ｆｉｓｃｈｅｒ測定法に従って決定され、この方法では、鉱物フィラーを２２０℃まで加熱し、蒸気として放出され、窒素気体流（１００ｍｌ／分）を用いて単離された含有水をＣｏｕｌｏｍｅｔｒｉｃ  Ｋａｒｌ  Ｆｉｓｃｈｅｒ単位で決定する。
【００３９】
「分子／ｍ２」または「分子数／ｍ２」という用語は、本発明の意味では、少なくとも１種類の炭酸カルシウムを含有する鉱物フィラーと接触するために加えられるそれぞれの処理薬剤の量（単位ｍｏｌ）を決定し、アボガドロ数［ＮＡ］（６．０２２１４１７９×１０２３／ｍｏｌ）を用いることによって、この量の理論的な分子数を算出することによって評価される。
【００４０】
「吸湿しやすさ」という用語は、本発明の意味では、鉱物フィラー表面に吸収された水分の量を指し、温度２３℃、相対湿度５０％の雰囲気に４８時間曝した後の、処理された乾燥鉱物フィラー生成物の水分（単位ｍｇ）／ｇで決定される。
【００４１】
鉱物フィラー生成物の「疎水性」は、大部分の鉱物フィラー生成物を沈殿させるのに必要なメタノール−水混合物中の水に対する最少メタノール比を決定することによって評価され、このとき、鉱物フィラー生成物は、家庭用のお茶用ふるいを通すことによって、メタノール−水混合物の表面に堆積する。
【００４２】
本明細書で使用し、当該技術分野で一般的に定義されるように、「ｄ５０」値は、Ｍｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００を用いた測定に基づいて決定され、粒子の体積または質量の５０％（中点）が、特定の値に等しい直径を有する粒子によって占められているような粒径であると定義される。この方法および装置は、当業者には周知であり、フィラーおよび顔料の粒子径を決定するために一般的に用いられる。測定は、０．１重量％のＮａ４Ｐ２Ｏ７溶液中で行われる。高速攪拌機および超音波を用いて試料を分散する。
【００４３】
ブルックフィールド粘度は、本明細書で使用され、当該技術分野で一般的に定義されているように、ディスクスピンドル３を取り付けたＤＶ  ＩＩＩ  Ｕｌｔｒａ  ｍｏｄｅｌ  Ｂｒｏｏｋｆｉｅｌｄ粘度計を用い、回転速度１００ｒｐｍ、１分間撹拌した後に室温（２３±１℃）で測定される。
【００４４】
本発明の別の態様によれば、処理された鉱物フィラー生成物が提供され、この鉱物フィラーは、処理された鉱物フィラー生成物を調製する本発明の方法によって得ることができる。別の態様によれば、本発明は、プラスチック材料、特に、ポリエチレン（ＰＥ）、ポリプロピレン（ＰＰ）、ポリウレタン（ＰＵ）および／またはポリ塩化ビニル（ＰＶＣ）のようなポリオレフィンまたは熱可塑性プラスチックを含むプラスチック材料とともに混合および／または押出および／または配合および／または吹込成型する方法における、処理された鉱物フィラー生成物の使用を指す。別の態様によれば、本発明は、膜、特に、延伸膜および／または配向膜、好ましくは、処理された鉱物フィラー生成物を含む通気性膜または押出コーティング膜を含む群から選択される膜を指す。
【００４５】
本発明の方法の好ましい一実施形態によれば、工程（ａ）の少なくとも１種類の炭酸カルシウムを含有する鉱物フィラーは、沈降炭酸カルシウム（ＰＣＣ）、即ちアラゴナイト、バテライト、カルサイトの鉱物結晶形態のうち１つ以上、および／または天然粉砕炭酸カルシウム（ＧＣＣ）、即ち大理石、石灰岩または白亜のうち１つ以上、および／またはドロマイトであり、好ましくは、大理石である。
【００４６】
本発明の方法の別の好ましい実施形態によれば、工程（ｂ）の少なくとも１種類の脂肪族アルデヒドは、炭素原子を６から１２個含む脂肪族アルデヒド、好ましくは、炭素原子を６から９個含む脂肪族アルデヒド、さらに好ましくは、炭素原子を８個または９個含む脂肪族アルデヒドから選択される。
【００４７】
本発明の方法のさらに別の好ましい実施形態によれば、工程（ｂ）の少なくとも１種類の脂肪族アルデヒドは、飽和脂肪族アルデヒドである。
【００４８】
本発明の方法の好ましい一実施形態によれば、工程（ｂ）の少なくとも１種類の脂肪族アルデヒドは、等価な単離された粘度が、ディスクスピンドル３を取り付けたＤＶ  ＩＩＩ  Ｕｌｔｒａ  ｍｏｄｅｌ  Ｂｒｏｏｋｆｉｅｌｄ粘度計を用い、回転速度１００ｒｐｍ、室温（２３±１℃）で測定される場合、２３℃で５００ｍＰａ・ｓ未満であることを特徴とする。
【００４９】
本発明の方法の別の好ましい実施形態によれば、工程（ａ）で提供される少なくとも１種類の鉱物フィラーは、中央粒径ｄ５０が０．３μｍから１０μｍ、好ましくは、０．５μｍから５μｍ、さらに好ましくは、１μｍから３μｍ、最も好ましくは、１．５μｍから１．８μｍの範囲であり、および／または比表面積（ＢＥＴ）が、ＢＥＴ窒素法によって測定した場合、１ｍ２／ｇから１０ｍ２／ｇ、さらに好ましくは、３ｍ２／ｇから８ｍ２／ｇである。
【００５０】
本発明の方法のさらに別の好ましい実施形態によれば、工程（ａ）の少なくとも１種類の鉱物フィラーは、水分含有量が、工程（ａ）で与えられる少なくとも１種類の鉱物フィラーの乾燥重量を基準として、０．０１重量％から１．０重量％、好ましくは、０．０２重量％から０．９重量％、さらに好ましくは、０．０４重量％から０．２重量％である。
【００５１】
本発明の方法の好ましい一実施形態によれば、工程（ｃ）は、さらに、工程（ａ）の少なくとも１種類の前記鉱物フィラーと炭素原子を６から２８個含む少なくとも１種類の飽和脂肪族カルボン酸および／または炭素原子を６から２８個含む１種類以上の飽和脂肪族カルボン酸の少なくとも１種類のカチオン塩とを接触させることを含み、好ましくは、前記飽和脂肪族カルボン酸は、ステアリン酸、ベヘン酸、パルミチン酸、イソステアリン酸、モンタン酸、カプリン酸、ラウリン酸、ミリスチン酸およびこれらの混合物からなる群から選択され、さらに好ましくは、ステアリン酸とパルミチン酸の２：１から１：２混合物（重量基準）である。
【００５２】
本発明の方法の別の好ましい実施形態によれば、工程（ｃ）は、さらに、工程（ａ）の少なくとも１種類の前記鉱物フィラーと、少なくとも１種類のポリシロキサン、好ましくは、ポリジメチルシロキサンから選択されるポリシロキサンとを接触させることを含む。
【００５３】
本発明の方法のさらに別の好ましい実施形態によれば、工程（ｄ）で得られる、処理された鉱物フィラー生成物は、揮発性物質発生温度が２２０℃以上、好ましくは、２４０℃から２８０℃の範囲であることを特徴とする。
【００５４】
本発明の方法の好ましい一実施形態によれば、工程（ｄ）で得られる、処理された鉱物フィラー生成物は、水分含有量が、工程（ｄ）の少なくとも１種類の鉱物フィラーの乾燥重量を基準として、０．０１重量％から０．１５重量％、好ましくは、０．０２重量％から０．１２重量％、さらに好ましくは、０．０４重量％から０．０８重量％である。
【００５５】
本発明の別の好ましい実施形態によれば、工程（ｄ）で得られる、処理された鉱物フィラー生成物の吸湿しやすさは、その全表面水分レベルが、温度２３℃、相対湿度５０％の雰囲気に４８時間曝した後に、処理された乾燥鉱物フィラー生成物の１．０ｍｇ／ｇ未満、さらに好ましくは、０．５ｍｇ／ｇ未満、最も好ましくは、０．４ｍｇ／ｇ未満であるという吸湿しやすさを有することを特徴とする。
【００５６】
上に示したように、改良された表面特徴をもつ処理された鉱物フィラー生成物を調製する本発明の方法は、工程（ａ）、（ｂ）、（ｃ）、（ｄ）を含む。以下に、本発明のさらなる詳細、特に、処理された鉱物フィラー生成物を調製する本発明の方法の上述の工程を示す。
【００５７】
（ａ）の特徴決定：炭酸カルシウムを含有する鉱物フィラーを提供する工程
本発明の方法の工程（ａ）によれば、少なくとも１種類の炭酸カルシウムを含有する鉱物フィラーが提供される。
【００５８】
炭酸カルシウムを含有する鉱物フィラーは、本発明の意味では、粉砕した（または天然の）炭酸カルシウム（ＧＣＣ）または沈降炭酸カルシウム（ＰＣＣ）、または場合により一緒に粉砕されているＧＣＣとＰＣＣの混合物から選択される炭酸カルシウム材料を指す。
【００５９】
ＧＣＣは、石灰岩または白亜のような堆積岩または変性大理石から採掘され、例えば、サイクロンまたは分級機によって湿式形態および／または乾式形態で粉砕、ふるい分けおよび／または分画のような処理によって加工される天然に存在する炭酸カルシウムの形態であると理解される。好ましくは、ＧＣＣは、大理石、白亜、ドロマイト、石灰石およびこれらの混合物を含む群から選択される。
【００６０】
対照的に、ＰＣＣ型の炭酸カルシウムとしては、一般的に、当該技術分野で、水中の細かく分割した酸化カルシウム粒子から誘導される場合、石灰または乳状石灰のスラリーとして言及される、水酸化カルシウムのスラリーの炭酸化、またはイオン性塩溶液の析出によって得られる合成炭酸カルシウム生成物が挙げられる。ＰＣＣは、菱面体状および／または犬牙状および／または霰石状であってもよく、好ましい合成炭酸カルシウムまたは沈降炭酸カルシウムは、アラゴナイト、バテライト、カルサイトの鉱物結晶形態またはこれらの混合物を含む。
【００６１】
好ましい一実施形態では、少なくとも１種類の炭酸カルシウムを含有する鉱物フィラーは、大理石である。
【００６２】
工程（ａ）の少なくとも１種類の炭酸カルシウムを含有する鉱物フィラーは、好ましくは、粒状物質の形態であり、生産される生成物の種類に含まれる物質に従来使用されるような粒度分布を有していてもよい。一般的に、少なくとも１種類の炭酸カルシウムを含有する鉱物フィラーの中央粒径ｄ５０値は、０．３μｍから１０μｍ、好ましくは、０．５μｍから５μｍ、さらに好ましくは、１μｍから３μｍ、最も好ましくは、１．５μｍから１．８μｍの範囲である。鉱物フィラーのｄ９８が２５ミクロン未満、好ましくは、１０ミクロン未満であることが有利であり得る。
【００６３】
さらに、またはこれに代えて、工程（ａ）で与えられる少なくとも１種類の炭酸カルシウムを含有する鉱物フィラーは、窒素を用い、ＩＳＯ９２７７にしたがうＢＥＴ法を用いて測定すると、１ｍ２／ｇから１０ｍ２／ｇ、好ましくは、３ｍ２／ｇから８ｍ２／ｇのＢＥＴ比表面積を示す。
【００６４】
工程（ａ）で与えられる少なくとも１種類の炭酸カルシウムを含有する鉱物フィラーがＧＣＣから選択される場合、ＢＥＴ比表面積は、ＢＥＴ窒素法によって測定される場合、好ましくは、１ｍ２／ｇから１０ｍ２／ｇ、さらに好ましくは、３ｍ２／ｇから８ｍ２／ｇ、最も好ましくは、３．５ｍ２／ｇから４．５ｍ２／ｇである。
【００６５】
例えば、大理石を、工程（ａ）で与えられる少なくとも１種類の炭酸カルシウムを含有する鉱物フィラーとして使用する場合、中央粒径ｄ５０値は、好ましくは、１μｍから３μｍ、さらに好ましくは、１．１μｍから２．５μｍ、なおさらに好ましくは、１．２μｍから２μｍ、最も好ましくは、１．５μｍから１．８μｍの範囲である。この場合、大理石は、窒素を用い、ＩＳＯ９２７７にしたがうＢＥＴ法を用いて測定すると、好ましくは、３ｍ２／ｇから６ｍ２／ｇ、さらに好ましくは、３．５ｍ２／ｇから５．５ｍ２／ｇ、最も好ましくは、３．５ｍ２／ｇから４．５ｍ２／ｇのＢＥＴ比表面積を示す。
【００６６】
対照的に、ＰＣＣを工程（ａ）で与えられる少なくとも１種類の炭酸カルシウムを含有する鉱物フィラーとして使用する場合、ＢＥＴ比表面積は、窒素を用い、ＩＳＯ９２７７にしたがうＢＥＴ法を用いて測定すると、好ましくは、１ｍ２／ｇから１０ｍ２／ｇ、さらに好ましくは、３ｍ２／ｇから８ｍ２／ｇ、なおさらに好ましくは、６ｍ２／ｇから７．５ｍ２／ｇ、最も好ましくは、６．５ｍ２／ｇから７．５ｍ２／ｇの範囲である。
【００６７】
工程（ａ）で与えられる少なくとも１種類の炭酸カルシウムを含有する鉱物フィラーは、乾燥した粉砕材料、湿式粉砕し、乾燥する材料、または上の材料の混合物である。一般的に、粉砕工程は、例えば、主に、微細化が、二次的な装置（ｓｅｃｏｎｄａｒｙ  ｂｏｄｙ）、即ち、ボールミル、ロッドミル、振動ミル、ロールクラッシャー、遠心分離衝撃式ミル、鉛直ビーズミル、アトリションミル、ピンミル、ハンマーミル、微粉砕機、シュレッダー、デクランパー、ナイフカッター、または当業者に既知の他のこのような装置のうち１つ以上との衝撃から主に得られるような条件で、任意の従来の粉砕デバイスを用いて行うことができる。
【００６８】
湿式粉砕した炭酸カルシウムを含有する鉱物フィラーが工程（ａ）で与えられる場合、粉砕工程は、自生粉砕が起こるような条件で、および／または水平ボールミルおよび／または当業者に既知の他のこのような方法によって行われてもよい。湿式法によって粉砕したこのようにして得られる炭酸カルシウムを含有する鉱物フィラーを、周知の方法、例えば、フロック生成、濾過、乾燥前の強制蒸発によって洗浄し、脱水してもよい。その後の乾燥工程は、スプレー乾燥のようなひとつの工程または少なくとも２つの工程、例えば、付随する水分含有量を、鉱物フィラーの乾燥重量を基準として約０．５重量％を超えないレベルに減らすために、鉱物フィラーに第１の加熱工程を行い、残った水分含有量を、鉱物フィラーの乾燥重量を基準として約０．１５重量％以下のレベルに減らすために、炭酸カルシウムに第２の加熱工程を行うことによって行われてもよい。２つ以上の乾燥工程によって乾燥が行われる場合、第１の工程は、熱空気流中で加熱することによって行われてもよく、一方、第２の乾燥工程およびさらなる乾燥工程は、好ましくは、対応する容器の雰囲気が表面処理薬剤を含むような間接的な加熱によって行われる。不純物を除去するために、このような鉱物フィラーが選鉱工程（例えば、浮遊選鉱、漂泊または磁気による分離工程）を受けることも一般的である。
【００６９】
好ましい一実施形態では、工程（ａ）で与えられる少なくとも１種類の炭酸カルシウムを含有する鉱物フィラーは、乾式粉砕した鉱物フィラーである。別の好ましい実施形態では、工程（ａ）で与えられる少なくとも１種類の炭酸カルシウムを含有する鉱物フィラーは、水平ボールミル内で湿式粉砕する材料であり、その後に、スプレー乾燥という周知の方法を用いることによって乾燥される。なお別の好ましい実施形態では、工程（ａ）で与えられる少なくとも１種類の炭酸カルシウムを含有する鉱物フィラーは、乾式粉砕の後、１０重量％から３０重量％の固体物質含有量で水系の低固体湿式粉砕、固体物質含有量を４０重量％から６０重量％まで熱的または機械的に濃縮、その後に乾燥することによって作られる材料である。
【００７０】
工程（ａ）で与えられる少なくとも１種類の炭酸カルシウムを含有する鉱物フィラーの粉砕は、好ましくは、分散剤が存在しない状態で行われる。
【００７１】
工程（ａ）で与えられる少なくとも１種類の炭酸カルシウムを含有する鉱物フィラーによっては、合計表面水分含有量は、相対湿度５０％の水分雰囲気に２３℃で４８時間曝した後でさえ、好ましくは、工程（ａ）で与えられる炭酸カルシウムを含有する鉱物フィラーの乾燥重量を基準として１．０重量％未満である。
【００７２】
好ましい一実施形態では、工程（ａ）で与えられる少なくとも１種類の炭酸カルシウムを含有する鉱物フィラーは、相対湿度５０％の水分雰囲気に２３℃で４８時間曝した後でさえ、合計表面水分含有量が、工程（ａ）で与えられる炭酸カルシウムを含有する鉱物フィラーの乾燥重量を基準として、０．０１重量％から１．０重量％、好ましくは、０．０２重量％から０．９重量％、さらに好ましくは、０．０４重量％から０．７重量％である。
【００７３】
例えば、ＧＣＣを、工程（ａ）で与えられる少なくとも１種類の炭酸カルシウムを含有する鉱物フィラーとして使用する場合、合計表面水分含有量は、相対湿度５０％の水分雰囲気に２３℃で４８時間曝した後でさえ、工程（ａ）で与えられる炭酸カルシウムを含有する鉱物フィラーの乾燥重量を基準として、好ましくは、０．０１重量％から１．０重量％、さらに好ましくは、０．０２重量％から０．１５重量％、最も好ましくは、０．０４から０．０７重量％である。この場合、ＧＣＣは、例えば、湿式粉砕し、スプレー乾燥した大理石から選択されてもよい。好ましくは、湿式粉砕は、分散剤が存在しない状態で、少ない固形分、例えば、３５重量％未満の固形分で行われる。
【００７４】
ＰＣＣを、工程（ａ）で与えられる少なくとも１種類の炭酸カルシウムを含有する鉱物フィラーとして使用する場合、合計表面水分含有量は、相対湿度５０％の水分雰囲気に２３℃で４８時間曝した後でさえ、工程（ａ）で与えられる炭酸カルシウムを含有する鉱物フィラーの乾燥重量を基準として、好ましくは、０．０１重量％から１．０重量％、さらに好ましくは、０．１重量％から０．９重量％、最も好ましくは、０．４重量％から０．７重量％である。
【００７５】
工程（ｂ）：少なくとも１種類の脂肪族アルデヒドを提供する工程
本発明の方法の工程（ｂ）によれば、炭素原子を６から１４個含む少なくとも１種類の脂肪族アルデヒドが提供される。
【００７６】
この観点で、少なくとも１種類の脂肪族アルデヒドは、表面処理薬剤をあらわし、任意の直鎖、分枝鎖または脂環式、置換または非置換、飽和または不飽和の脂肪族アルデヒドから選択されてもよい。前記アルデヒドは、好ましくは、炭素原子の数が、６以上、さらに好ましくは、８以上であるように選択される。さらに、前記アルデヒドは、一般的に、炭素原子の数が、１４以下、好ましくは、１２以下、さらに好ましくは、１０以下である。好ましい一実施形態では、脂肪族アルデヒドの炭素原子の数は、６から１４、好ましくは、６から１２、さらに好ましくは、６から１０である。
【００７７】
別の好ましい実施形態では、少なくとも１種類の脂肪族アルデヒドは、好ましくは、炭素原子の数が６から１２、さらに好ましくは６から９、最も好ましくは、８または９になるように選択される。
【００７８】
脂肪族アルデヒドは、ヘキサナール、（Ｅ）−２−ヘキセナール、（Ｚ）−２−ヘキセナール、（Ｅ）−３−ヘキセナール、（Ｚ）−３−ヘキセナール、（Ｅ）−４−ヘキセナール、（Ｚ）−４−ヘキセナール、５−ヘキセナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプテナール、（Ｚ）−４−ヘプテナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−６−ノネナール、（Ｚ）−６−ノネナール、（Ｅ）−７−ノネナール、（Ｚ）−７−ノネナール、８−ノネナール、デカナール、（Ｅ）−２−デセナール、（Ｚ）−２−デセナール、（Ｅ）−３−デセナール、（Ｚ）−３−デセナール、（Ｅ）−４−デセナール、（Ｚ）−４−デセナール、（Ｅ）−５−デセナール、（Ｚ）−５−デセナール、（Ｅ）−６−デセナール、（Ｚ）−６−デセナール、（Ｅ）−７−デセナール、（Ｚ）−７−デセナール、（Ｅ）−８−デセナール、（Ｚ）−８−デセナール、９−デセナール、ウンデカナール、（Ｅ）−２−ウンデセナール、（Ｚ）−２−ウンデセナール、（Ｅ）−３−ウンデセナール、（Ｚ）−３−ウンデセナール、（Ｅ）−４−ウンデセナール、（Ｚ）−４−ウンデセナール、（Ｅ）−５−ウンデセナール、（Ｚ）−５−ウンデセナール、（Ｅ）−６−ウンデセナール、（Ｚ）−６−ウンデセナール、（Ｅ）−７−ウンデセナール、（Ｚ）−７−ウンデセナール、（Ｅ）−８−ウンデセナール、（Ｚ）−８−ウンデセナール、（Ｅ）−９−ウンデセナール、（Ｚ）−９−ウンデセナール、１０−ウンデセナール、ドデカナール、（Ｅ）−２−ドデセナール、（Ｚ）−２−ドデセナール、（Ｅ）−３−ドデセナール、（Ｚ）−３−ドデセナール、（Ｅ）−４−ドデセナール、（Ｚ）−４−ドデセナール、（Ｅ）−５−ドデセナール、（Ｚ）−５−ドデセナール、（Ｅ）−６−ドデセナール、（Ｚ）−６−ドデセナール、（Ｅ）−７−ドデセナール、（Ｚ）−７−ドデセナール、（Ｅ）−８−ドデセナール、（Ｚ）−８−ドデセナール、（Ｅ）−９−ドデセナール、（Ｚ）−９−ドデセナール、（Ｅ）−１０−ドデセナール、（Ｚ）−１０−ドデセナール、１１−ドデセナール、トリデカナール、（Ｅ）−２−トリデセナール、（Ｚ）−２−トリデセナール、（Ｅ）−３−トリデセナール、（Ｚ）−３−トリデセナール、（Ｅ）−４−トリデセナール、（Ｚ）−４−トリデセナール、（Ｅ）−５−トリデセナール、（Ｚ）−５−トリデセナール、（Ｅ）−６−トリデセナール、（Ｚ）−６−トリデセナール、（Ｅ）−７−トリデセナール、（Ｚ）−７−トリデセナール、（Ｅ）−８−トリデセナール、（Ｚ）−８−トリデセナール、（Ｅ）−９−トリデセナール、（Ｚ）−９−トリデセナール、（Ｅ）−１０−トリデセナール、（Ｚ）−１０−トリデセナール、（Ｅ）−１１−トリデセナール、（Ｚ）−１１−トリデセナール、１２−トリデセナール、  ブタデカナール、（Ｅ）−２−ブタデセナール、（Ｚ）−２−ブタデセナール、（Ｅ）−３−ブタデセナール、（Ｚ）−３−ブタデセナール、（Ｅ）−４−ブタデセナール、（Ｚ）−４−ブタデセナール、（Ｅ）−５−ブタデセナール、（Ｚ）−５−ブタデセナール、（Ｅ）−６−ブタデセナール、（Ｚ）−６−ブタデセナール、（Ｅ）−７−ブタデセナール、（Ｚ）−７−ブタデセナール、（Ｅ）−８−ブタデセナール、（Ｚ）−８−ブタデセナール、（Ｅ）−９−ブタデセナール、（Ｚ）−９−ブタデセナール、（Ｅ）−１０−ブタデセナール、（Ｚ）−１０−ブタデセナール、（Ｅ）−１１−ブタデセナール、（Ｚ）−１１−ブタデセナール、（Ｅ）−１２−ブタデセナール、（Ｚ）−１２−ブタデセナール、１３−ブタデセナール、およびこれらの混合物からなる脂肪族アルデヒドの群から選択されてもよい。好ましい実施形態では、脂肪族アルデヒドは、ヘキサナール、（Ｅ）−２−ヘキセナール、（Ｚ）−２−ヘキセナール、（Ｅ）−３−ヘキセナール、（Ｚ）−３−ヘキセナール、（Ｅ）−４−ヘキセナール、（Ｚ）−４−ヘキセナール、５−ヘキセナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプテナール、（Ｚ）−４−ヘプテナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−７−ノネナール、（Ｚ）−７−ノネナール、８−ノネナールおよびこれらの混合物からなる群から選択される。
【００７９】
別の好ましい実施形態では、工程（ｂ）の少なくとも１種類の脂肪族アルデヒドは、飽和脂肪族アルデヒドである。この場合、脂肪族アルデヒドは、ヘキサナール、ヘプタナール、オクタナール、ノナナール、デカナール、ウンデカナール、ドデカナール、トリデカナール、ブタデカナールおよびこれらの混合物からなる群から選択される。好ましくは、飽和脂肪族アルデヒドの形態での工程（ｂ）の少なくとも１種類の脂肪族アルデヒドは、ヘキサナール、ヘプタナール、オクタナール、ノナナール、デカナール、ウンデカナール、ドデカナールおよびこれらの混合物からなる群から選択される。例えば、飽和脂肪族アルデヒドの形態での工程（ｂ）の少なくとも１種類の脂肪族アルデヒドは、オクタナール、ノナナールおよびこれらの混合物から選択される。
【００８０】
２種類の脂肪族アルデヒドの混合物、例えば、オクタナールおよびノナナールなどの２種類の飽和脂肪族アルデヒドを本発明に従って使用する場合、オクタナールとノナナールの重量比は、７０：３０から３０：７０、さらに好ましくは、６０：４０から４０：６０である。本発明のある特に好ましい実施形態では、オクタナールとノナナールの重量比は、約１：１である。
【００８１】
本発明の少なくとも１種類の脂肪族アルデヒドは、好ましくは、少なくとも１種類の前記脂肪族アルデヒドの添加量が、処理された鉱物フィラー生成物の表面にある理論合計重量０．２５ｍｇ／ｍ２から５ｍｇ／ｍ２に対応するように添加される。
【００８２】
好ましい一実施形態では、本発明の少なくとも１種類の脂肪族アルデヒドは、好ましくは、少なくとも１種類の脂肪族アルデヒドの添加量が、工程（ａ）で与えられる少なくとも１種類の炭酸カルシウムを含有する鉱物フィラーの処理された鉱物フィラー生成物の表面にある理論合計重量５ｍｇ未満、さらに好ましくは、４．５ｍｇ未満、最も好ましくは、４．０ｍｇ／ｍ２未満に対応するように添加される。
【００８３】
別の好ましい実施形態では、本発明の少なくとも１種類の脂肪族アルデヒドは、工程（ａ）で与えられる少なくとも１種類の炭酸カルシウムを含有する鉱物フィラーの乾燥重量を基準として、約０．１重量％から１．５重量％、さらに好ましくは、約０．１重量％から１．０重量％、さらになお好ましくは、約０．２重量％から０．８重量％、最も好ましくは、約０．２重量％から０．６重量％の量で添加される。
【００８４】
本発明の別の態様では、揮発性物質発生温度が少なくとも２２０℃である、処理された鉱物フィラー生成物を調製する方法は、以下の工程を含む。
（ａ）少なくとも１種類の炭酸カルシウムを含有する鉱物フィラーを提供する工程；
（ｂ）炭素原子を６から１４個含む少なくとも１種類の脂肪族アルデヒドを提供する工程；
（ｃ）少なくとも１種類の前記脂肪族アルデヒドの添加される分子の数が、処理された鉱物フィラー生成物の表面にある分子の理論合計数１×１０１９／ｍ２から３×１０１９／ｍ２に対応するように、工程（ａ）の少なくとも１種類の前記鉱物フィラーを、１つ以上の工程で、工程（ｂ）の少なくとも１種類の脂肪族アルデヒドと接触させる工程；
（ｄ）少なくとも１種類の前記脂肪族アルデヒドおよび／または少なくとも１種類の前記脂肪族アルデヒドの反応生成物を含む処理層を、少なくとも１種類の前記鉱物フィラーの表面に作製し、処理された鉱物フィラー生成物を得る工程。
【００８５】
好ましい一実施形態では、少なくとも１種類の脂肪族アルデヒドは、好ましくは、処理された鉱物フィラー生成物の表面にある少なくとも１種類の前記脂肪族アルデヒドの分子の理論合計数が、工程（ａ）で与えられる少なくとも１種類の炭酸カルシウムを含有する鉱物フィラーの１×１０１９／ｍ２から２×１０１９／ｍ２であるように添加される。
【００８６】
さらに、またはこれに代えて、本発明の方法の工程（ｂ）の少なくとも１種類の脂肪族アルデヒドが、室温で液体として与えられ、即ち、少なくとも１種類の脂肪族アルデヒドが、ディスクスピンドル３を取り付けたＤＶ  ＩＩＩ  Ｕｌｔｒａ  ｍｏｄｅｌ  Ｂｒｏｏｋｆｉｅｌｄ粘度計を用い、回転速度１００ｒｐｍ、室温（２３±１℃）で測定される場合、等価な単離された粘度が２３℃で５００ｍＰａ・ｓ未満であることを特徴とすることに注意すべきである。
【００８７】
工程（ｃ）：鉱物フィラーと少なくとも１種類の脂肪族アルデヒドとを接触させる工程
本発明の方法の工程（ｃ）によれば、少なくとも１種類の前記脂肪族アルデヒドの添加量が、処理された鉱物フィラー生成物の表面にある理論合計重量０．２５ｍｇ／ｍ２から５ｍｇ／ｍ２に対応するように、工程（ａ）の少なくとも１種類の炭酸カルシウムを含有する鉱物フィラーを、１つ以上の工程で、工程（ｂ）の少なくとも１種類の脂肪族アルデヒドと接触させる。
【００８８】
少なくとも１種類の炭酸カルシウムを含有する鉱物フィラーと、少なくとも１種類の脂肪族アルデヒドとを接触させる工程（ｃ）は、好ましくは、混合条件で起きる。当業者は、これらの混合条件（例えば、混合ペレットの構造および混合速度）を本発明の装置に適合させるであろう。
【００８９】
好ましい一実施形態では、本発明の方法は、連続法であってもよい。この場合、少なくとも１種類の炭酸カルシウムを含有する鉱物フィラーと、少なくとも１種類の脂肪族アルデヒドとを一定の流速で接触させることが可能であり、この結果、工程（ｃ）中に、一定濃度のアルデヒドが得られる。別の好ましい実施形態では、本発明の方法は、バッチ法であってもよく、即ち、少なくとも１種類の炭酸カルシウムを含有する鉱物フィラーを、１つより多い工程で、少なくとも１種類の脂肪族アルデヒドと接触させ、ここで、前記脂肪族アルデヒドを、好ましくはほぼ等分にわけて加える。または、脂肪アルデヒドを、少なくとも１種類の炭酸カルシウムを含有する鉱物フィラーに等分ずつではなく、即ち、より多くおよびより少なく加えることも可能である。
【００９０】
工程（ｃ）で与えられる少なくとも１種類の脂肪族アルデヒドを導入する場合、ほぼ室温で作業可能な粘度を特徴とし、即ち、少なくとも１種類の脂肪族アルデヒドは、液体状態である。従って、少なくとも１種類の炭酸カルシウムを含有する鉱物フィラーと、少なくとも１種類の脂肪族アルデヒドとの接触は、例えば炭素原子を１０個より多く含むカルボン酸および／またはカルボン酸塩を導入する方法で使用されるよりも低い処理温度で行われてもよい。好ましい実施形態では、少なくとも１種類の炭酸カルシウムを含有する鉱物フィラーと、少なくとも１種類の脂肪族アルデヒドとの接触は、１２０℃未満、最も好ましくは、１１０℃未満の処理温度で行われる。別の好ましい実施形態では、少なくとも１種類の鉱物フィラーと、少なくとも１種類の脂肪族アルデヒドとの接触は、１５から１５０℃、さらに好ましくは、１５から１１０℃、例えば、約８０℃または１００℃の温度で行われる。
【００９１】
少なくとも１種類の炭酸カルシウムを含有する鉱物フィラーと、少なくとも１種類の脂肪族アルデヒドとの接触を行うための処理時間は、３０分以下、好ましくは、２０分以下、さらに好ましくは、１５分以下の間行われる。一般的に、少なくとも１種類の炭酸カルシウムを含有する鉱物フィラーと、少なくとも１種類の脂肪族アルデヒドとの接触の長さは、工程（ｃ）中に適用される処理温度によって決定される。例えば、約１００℃の処理温度が適用される場合、処理時間は、例えば、約５分または１０分と短い。約８０℃の処理温度が適用される場合、処理時間は、約１０分または１５分まで長くなる場合がある。本発明の方法が連続法で行われる場合、処理時間は、好ましくは、６０秒未満、さらに好ましくは、１０秒未満、最も好ましくは、５秒未満である。
【００９２】
好ましい実施形態では、工程（ｃ）の接触は、さらに、工程（ａ）の少なくとも１種類の炭酸カルシウムを含有する鉱物フィラーと、炭素原子を６から２８個含む少なくとも１種類の飽和脂肪族カルボン酸および／または炭素原子を６から２８個含む１種類以上の飽和脂肪族カルボン酸の少なくとも１種類以上のカチオン塩とを接触させることを含んでいてもよい。
【００９３】
少なくとも１種類の炭酸カルシウムを含有する鉱物フィラーと、少なくとも１種類の飽和脂肪族カルボン酸および／または１種類以上の飽和脂肪族カルボン酸の少なくとも１種類のカチオン塩とのこのような接触は、鉱物フィラーと少なくとも１種類の脂肪族アルデヒドとを接触させている間、および／または接触させた後に行われてもよい。少なくとも１種類の炭酸カルシウムを含有する鉱物フィラーと、少なくとも１種類の飽和脂肪族カルボン酸および／または１種類以上の飽和脂肪族カルボン酸の少なくとも１種類のカチオン塩との接触が、工程（ｂ）の少なくとも１種類の脂肪族アルデヒドの添加と同時に行われる場合、この接触は、好ましくは、６０から１５０℃、例えば、８０から１２０℃の温度で行われる。この場合、少なくとも１種類の炭酸カルシウムを含有する鉱物フィラーと、少なくとも１種類の脂肪族アルデヒドおよび少なくとも１種類の飽和脂肪族カルボン酸および／または１種類以上の飽和脂肪族カルボン酸の少なくとも１種類のカチオン塩との接触の長さは、前記接触中に適用される処理温度によって決定される。例えば、約１００℃の処理温度が適用される場合、処理時間は、例えば、約１０分と短い。
【００９４】
少なくとも１種類の炭酸カルシウムを含有する鉱物フィラーと、少なくとも１種類の飽和脂肪族カルボン酸および／または１種類以上の飽和脂肪族カルボン酸の少なくとも１種類のカチオン塩との接触が、工程（ｂ）の少なくとも１種類の脂肪族アルデヒドの添加と同時に行われる場合、少なくとも１種類の飽和脂肪族カルボン酸および／または１種類以上の飽和脂肪族カルボン酸の少なくとも１種類のカチオン塩と、少なくとも１種類の脂肪族アルデヒドとは、好ましくは、少なくとも１種類の飽和脂肪族カルボン酸および／または１種類以上の飽和脂肪族カルボン酸の少なくとも１種類のカチオン塩が、少なくとも１種類の脂肪族アルデヒドに溶解したブレンドの状態で与えられる。従って、このようなブレンドを実施する場合、ほぼ室温で作業可能な粘度を特徴とし、即ち、このブレンドは液体状態である。
【００９５】
好ましい実施形態では、少なくとも１種類の前記飽和脂肪族カルボン酸は、脂肪族モノカルボン酸から選択される。これに代えて、またはさらに、直鎖脂肪族カルボン酸および／またはヒドロキシル化された（即ち、ＯＨ基を含む）脂肪族カルボン酸であってもよい。
【００９６】
この観点で、少なくとも１種類の飽和脂肪族カルボン酸は、好ましくは、炭素原子の数が、２８以下、好ましくは、２４以下、さらに好ましくは、２２以下、さらに好ましくは、２０以下、最も好ましくは、１８以下であるように選択される。さらに、前記カルボン酸は、一般的に、炭素原子の数が６以上、好ましくは、１０以上、さらに好ましくは、１２以上、最も好ましくは、１４以上である。好ましい一実施形態では、少なくとも１種類の飽和脂肪族カルボン酸の炭素原子の数は、６から２８、好ましくは、１０から２４、さらに好ましくは、１２から２２、さらになお好ましくは、１２から２０、最も好ましくは、１４から１８である。
【００９７】
例えば、少なくとも１種類の飽和脂肪族カルボン酸は、ステアリン酸、ベヘン酸、パルミチン酸、イソステアリン酸、モンタン酸、カプリン酸、ラウリン酸、ミリスチン酸およびこれらの混合物からなる群から選択される。好ましい一実施形態では、少なくとも１種類の飽和脂肪族カルボン酸は、ステアリン酸および／またはパルミチン酸および／またはミリスチン酸および／またはラウリン酸またはこれらの混合物から選択され、最も好ましくは、ステアリン酸および／またはパルミチン酸である。
【００９８】
２種類の飽和脂肪族カルボン酸の混合物、例えば、ステアリン酸とパルミチン酸を本発明に従って使用する場合、ステアリン酸とパルミチン酸の重量比は、３：１から１：３、さらに好ましくは、２：１から１：２である。本発明の特に好ましい一実施形態では、ステアリン酸とパルミチン酸の重量比は、約１：１である。
【００９９】
工程（ｃ）の接触が、工程（ａ）の少なくとも１種類の前記炭酸カルシウムを含有する鉱物フィラーと、炭素原子を６から２８個含む１種類以上の飽和脂肪族カルボン酸の少なくとも１種類のカチオン塩とを接触させることを含む場合、この塩のカチオンは、好ましくは、カルシウム、マグネシウムおよび／またはストロンチウムのような周期律系の第２族の群から選択される。例えば、前記塩のカチオンは、カルシウムおよび／またはマグネシウムから選択される。
【０１００】
さらに、少なくとも１種類の飽和脂肪族カルボン酸および／または１種類以上の飽和脂肪族カルボン酸の少なくとも１種類のカチオン塩の等価な単離された混合物は、粘度が、１８０℃で１００００ｍＰａ・ｓ未満、好ましくは、１０００ｍＰａ・ｓ未満、さらに好ましくは、５００ｍＰａ・ｓ未満であることを特徴とすることが好ましい。
【０１０１】
本発明の少なくとも１種類の飽和脂肪族カルボン酸および／または１種類以上の飽和脂肪族カルボン酸の少なくとも１種類のカチオン塩は、好ましくは、少なくとも１種類の前記飽和脂肪族カルボン酸および／または１種類以上の飽和脂肪族カルボン酸の少なくとも１種類のカチオン塩および／または少なくとも１種類の脂肪族アルデヒドの添加量が、処理された鉱物フィラー生成物の表面にある理論合計重量０．２５ｍｇ／ｍ２から５ｍｇ／ｍ２に対応するような量で添加される。
【０１０２】
好ましい一実施形態では、本発明の少なくとも１種類の脂肪族アルデヒドは、少なくとも１種類の前記飽和脂肪族カルボン酸および／または１種類以上の飽和脂肪族カルボン酸の少なくとも１種類のカチオン塩および／または少なくとも１種類の脂肪族アルデヒドの添加量が、処理された鉱物フィラー生成物の表面にある理論合計重量５ｍｇ未満、さらに好ましくは、４．５ｍｇ未満、最も好ましくは、４ｍｇ／ｍ２未満に対応するように添加されることが好ましい。
【０１０３】
別の好ましい実施形態では、本発明の少なくとも１種類の飽和脂肪族カルボン酸および／または１種類以上の飽和脂肪族カルボン酸の少なくとも１種類のカチオン塩は、工程（ａ）で与えられる少なくとも１種類の炭酸カルシウムを含有する鉱物フィラーの乾燥重量を基準として、約０．１重量％から１．５重量％、さらに好ましくは、約０．１重量％から１．０重量％の範囲、さらになお好ましくは、約０．２重量％から０．８重量％の範囲、最も好ましくは、約０．２重量％から０．６重量％の範囲の量で添加される。
【０１０４】
さらに、またはこれに代えて、少なくとも１種類の脂肪族アルデヒドに対応せず、また、少なくとも１種類の飽和脂肪族カルボン酸および／または１種類以上の飽和脂肪族カルボン酸の少なくとも１種類のカチオン塩にも対応しないさらなる処理薬剤が、本発明の方法に導入されることも可能である。このような場合、このさらなる処理薬剤は、少なくとも１種類のポリシロキサンであることが好ましく、さらに好ましくは、ポリジメチルシロキサン（ＰＤＭＳ）であることが好ましい。
【０１０５】
少なくとも１種類のポリシロキサンは、好ましくは、処理された鉱物フィラー生成物の表面にある少なくとも１種類のポリシロキサンの量が、理論合計重量０．１ｍｇ／ｍ２未満、さらに好ましくは、０．０７５ｍｇ／ｍ２未満、最も好ましくは、０．０５ｍｇ／ｍ２未満に対応するように加えられる。
【０１０６】
この観点で、少なくとも１種類の炭酸カルシウムを含有する鉱物フィラーと、少なくとも１種類のポリシロキサンとのこのような接触は、少なくとも１種類の炭酸カルシウムを含有する鉱物フィラーと、少なくとも１種類の脂肪族アルデヒドとを接触させている間、または接触させた後に行われてもよいことに注意すべきである。好ましい一実施形態では、少なくとも１種類のポリシロキサンとのこのような接触は、少なくとも１種類の炭酸カルシウムを含有する鉱物フィラーと、少なくとも１種類の脂肪族アルデヒドとを接触させた後に行われる。この場合に、接触は、好ましくは、９０℃から１１０℃の温度、例えば、約１００℃で行われる。少なくとも１種類の炭酸カルシウムを含有する鉱物フィラーと、少なくとも１種類のポリシロキサンとの接触の長さは、前記接触中に適用される処理温度によって決定される。例えば、約１００℃の処理温度が適用される場合、処理時間は、例えば、約５分と短い。
【０１０７】
好ましい実施形態では、少なくとも１種類の炭酸カルシウムを含有する鉱物フィラーと、少なくとも１種類のポリシロキサンとの接触は、工程（ｂ）の少なくとも１種類の脂肪族アルデヒドおよび少なくとも１種類の飽和脂肪族カルボン酸および／または１種類以上の飽和カルボン酸の少なくとも１種類のカチオン塩を同時に添加した後に行われる。
【０１０８】
工程（ｄ）：処理層を作製する工程
本発明の方法の工程（ｄ）によれば、少なくとも１種類の前記脂肪族アルデヒドおよび／または少なくとも１種類の前記脂肪族アルデヒドの反応生成物を含む処理層は、少なくとも１種類の前記炭酸カルシウムを含有する鉱物フィラーの表面に作られ、処理された鉱物フィラー生成物が得られる。
【０１０９】
少なくとも１種類の前記脂肪族アルデヒドおよび／または少なくとも１種類の前記脂肪族アルデヒドの反応生成物を含む処理層を、少なくとも１種類の前記炭酸カルシウムを含有する鉱物フィラーの表面に作製する工程（ｄ）は、好ましくは、空気雰囲気下（２３体積％  Ｏ２／７８体積％  Ｎ２）で行われる。
【０１１０】
さらに、処理層は、少なくとも１種類の前記脂肪族アルデヒドの添加量が、処理された鉱物フィラー生成物の表面にある理論合計重量０．２５から５ｍｇ／ｍ２に対応することを特徴とする。
【０１１１】
好ましい一実施形態では、処理層は、少なくとも１種類の前記脂肪族アルデヒドの添加量が、処理された鉱物フィラー生成物の表面にある理論合計重量５ｍｇ未満、さらに好ましくは、４．５ｍｇ未満、最も好ましくは、４．０ｍｇ／ｍ２未満に対応することを特徴とする。
【０１１２】
さらに、処理された鉱物フィラー生成物の処理層は、鉱物フィラーとそれぞれの表面処理薬剤とを接触させることによって得られる反応生成物の形態での少なくとも１種類の飽和脂肪族カルボン酸および／または１種類以上の飽和脂肪族カルボン酸の少なくとも１種類のカチオン塩のような、少なくとも１種類の脂肪族アルデヒドおよび／またはさらなる表面処理薬剤を含んでいてもよいことにも注意すべきである。
【０１１３】
本発明に従って得られた処理された鉱物フィラー生成物は、炭素原子を少なくとも１０個含むカルボン酸および／またはカルボン酸塩で処理された、即ち、少なくとも１種類の脂肪族アルデヒドを導入していない鉱物フィラーと比較して、改善された表面特徴を有する。本発明の方法から得られた処理された鉱物フィラー生成物は、揮発性物質発生温度が、炭素原子を少なくとも１０個含むカルボン酸および／またはカルボン酸塩で処理された鉱物フィラーで得られる温度よりも高い。さらに、本発明の方法から得られた処理された鉱物フィラー生成物は、炭素原子を少なくとも１０個含むカルボン酸および／またはカルボン酸塩で処理された鉱物フィラー生成物で得られる値よりも小さな吸湿しやすさを与える。さらに、本発明の方法から得られた処理された鉱物フィラー生成物は、プラスチック用途に十分な疎水性を与える。前記揮発性物質発生温度、および本発明に関連する他の表面特徴は、上に規定し、以下の実施例に示される測定法に従って決定される。
【０１１４】
本発明の方法の好ましい実施形態によれば、工程（ｄ）で得られる、処理された鉱物フィラー生成物は、揮発性物質発生温度が２２０℃以上、好ましくは、２３０℃から３００℃であることを特徴とする。さらに、得られた処理された鉱物フィラー生成物は、好ましくは、処理層を有する同じ鉱物フィラーであるが、少なくとも１種類の脂肪族アルデヒドが、炭素原子を少なくとも１０個含むカルボン酸および／またはカルボン酸塩と置き換わっている鉱物フィラーよりも揮発性物質発生温度が高い。
【０１１５】
さらに、本発明の方法によって得られた、処理された鉱物フィラー生成物は、吸湿しやすさが低い。工程（ｄ）で得られる、処理された鉱物フィラー生成物の吸湿しやすさは、その全表面水分レベルが、温度２３℃、相対湿度５０％の雰囲気に４８時間曝した後に、処理された乾燥鉱物フィラー生成物の１．０ｍｇ／ｇ未満、さらに好ましくは、０．５ｍｇ／ｇ未満、最も好ましくは、０．４ｍｇ／ｇ未満であることが好ましい。別の好ましい実施形態では、工程（ｄ）で得られる、処理された鉱物フィラー生成物の吸湿しやすさは、その全表面水分レベルが、温度２３℃、相対湿度５０％の雰囲気に４８時間曝した後に、処理された乾燥鉱物フィラー生成物の０．３５ｍｇ／ｇ未満、さらに好ましくは、０．３ｍｇ／ｇ未満、最も好ましくは、０．２５ｍｇ／ｇ未満である。さらに別の好ましい実施形態では、工程（ｄ）で得られる、処理された鉱物フィラー生成物は、水分含有量が、工程（ｄ）の少なくとも１種類の鉱物フィラーの乾燥重量を基準として、０．０１重量％から０．１５重量％、好ましくは、０．０２重量％から０．１２重量％、さらに好ましくは、０．０４重量％から０．０８重量％である。
【０１１６】
このようにして得られた処理された鉱物フィラー生成物は、特に、膜材料、即ち、延伸膜および／または配向膜、好ましくは、通気性膜または押出コーティング膜材料を得るために、有利には、プラスチック材料、好ましくは、ＰＶＣ、ポリエチレン（ＰＥ）、ポリプロピレン（ＰＰ）および／またはポリウレタン（ＰＵ）のようなポリオレフィンまたは熱可塑性プラスチックを含むプラスチック材料とともに混合および／または押出および／または配合および／または吹込成型する方法において実施されてもよい。
【０１１７】
特に、延伸膜および／または配向膜、好ましくは、通気性膜または押出コーティング膜を含む群から選択される膜材料は、本発明の方法によって得ることが可能な処理された鉱物フィラー生成物を含有することを特徴とする。
【０１１８】
この観点で、本発明の膜は、本発明の方法によって得ることが可能な処理された鉱物フィラー生成物を含有し、平坦ではない表面を生じさせる空隙が少なく、外観の均一性が向上することを特徴とする。別の利点として、本発明の方法によって得ることが可能な鉱物フィラー生成物は、より高い生産率をもたらす。
【０１１９】
以下の例は、さらに本発明を説明し得るが、例示した実施形態に本発明を限定することは意味していない。以下の実施例は、本発明の処理された鉱物フィラーの高い揮発性物質発生温度および低い吸湿しやすさを示す。
【実施例】
【０１２０】
この実施例で実施した全ての測定法は、本明細書で上に記載している。
【０１２１】
［比較例１］
比較例１は、大理石を湿式粉砕し、処理温度約１３０℃でステアリン酸およびパルミチン酸の１：１混合物を用いてスプレー乾燥し、次いで、ポリジメチルシロキサンを用いて行う処理を指す。
【０１２２】
Ｃａｒｒａｒａ（イタリア）製の、乾式粉砕の後に湿式粉砕し、スプレー乾燥した大理石５００ｇを、水道水中、２５重量％で水平ボールミル（Ｄｙｎｏｍｉｌｌ  体積１．４リットル）中で湿式粉砕し、スプレー乾燥してｄ５０が約１．６ミクロンであり、比表面積が４．１ｍ２／ｇであり、湿度が０．０６重量％になったものをＭＴＩミキサーに加え、３０００ｒｐｍで混合を行った。その後、表１に示される大理石ｍ２あたりの処理薬剤のｍｇを得るような量で、乾燥ステアリン酸粉末と乾燥パルミチン酸粉末の１：１混合物（重量基準）を、室温で上のミキサーに定量的に入れ、このミキサーの内容物を１３０℃まで加熱した。このミキサーの内容物を、３０００ｒｐｍの撹拌速度で、１３０℃で１０分間混合した。その後、表１に示される大理石ｍ２あたりの処理薬剤のｍｇを得るような量で、このミキサーに、ポリジメチルシロキサン（Ｄｏｗ  Ｃｏｒｎｉｎｇ  ２００  Ｆｌｕｉｄ  １０００  ＣＳ）と定量的に加えた。このミキサーの内容物を、３０００ｒｐｍで撹拌しつつ、１００℃で第２の期間である５分間混合した。
【０１２３】
このようにして得られた生成物をその後に分析し、結果を表１にあらわす。
【０１２４】
［実施例２  本発明の例］
実施例２は、ヘプタナールを用い、処理温度約８０℃で、湿式粉砕し、スプレー乾燥した大理石の処理を指す。
【０１２５】
Ｃａｒｒａｒａ（イタリア）製の湿式粉砕し、スプレー乾燥した大理石５００ｇを、水道水中、２５重量％で水平ボールミル（Ｄｙｎｏｍｉｌｌ）中で湿式粉砕し、スプレー乾燥してｄ５０が約１．６ミクロンであり、比表面積が４．１ｍ２／ｇであり、湿度が０．０６重量％になったものをＭＴＩミキサーに加え、３０００ｒｐｍで混合を行った。その後、表１に示される大理石ｍ２あたりの処理薬剤のｍｇを得るような量で、このミキサーにヘプタナール（Ａｌｄｒｉｃｈ  Ｗ２５４００２）を入れ、ミキサーの内容物を８０℃まで加熱した。このミキサーの内容物を、３０００ｒｐｍの撹拌速度で、８０℃で１０分間混合した。
【０１２６】
このようにして得られた生成物をその後に分析し、結果を表１にあらわす。
【０１２７】
［実施例３  本発明の例］
実施例３は、オクタナールを用い、処理温度約８０℃で、湿式粉砕し、スプレー乾燥した大理石の処理を指す。
【０１２８】
Ｃａｒｒａｒａ（イタリア）製の、乾式粉砕の後に湿式粉砕し、スプレー乾燥した大理石５００ｇを、水道水中、２５重量％で水平ボールミル（Ｄｙｎｏｍｉｌｌ）中で湿式粉砕し、スプレー乾燥してｄ５０が約１．６ミクロンであり、比表面積が４．１ｍ２／ｇであり、湿度が０．０５重量％になったものをＭＴＩミキサーに加え、３０００ｒｐｍで混合を行った。その後、表１に示される大理石ｍ２あたりの処理薬剤のｍｇを得るような量で、このミキサーにオクタナール（Ａｌｄｒｉｃｈ  Ｗ２７９７１４）を入れ、ミキサーの内容物を８０℃まで加熱した。このミキサーの内容物を、３０００ｒｐｍの撹拌速度で、８０℃で１０分間混合した。
【０１２９】
このようにして得られた生成物をその後に分析し、結果を表１にあらわす。
【０１３０】
［実施例４  本発明の例］
実施例４は、ウンデカナールを用い、処理温度約８０℃で、湿式粉砕し、スプレー乾燥した大理石の処理を指す。
【０１３１】
Ｃａｒｒａｒａ（イタリア）製の、乾式粉砕の後に湿式粉砕し、スプレー乾燥した大理石５００ｇを、水道水中、２５重量％で水平ボールミル（Ｄｙｎｏｍｉｌｌ）中で湿式粉砕し、スプレー乾燥してｄ５０が約１．６ミクロンであり、比表面積が４．１ｍ２／ｇであり、湿度が０．０５重量％になったものをＭＴＩミキサーに加え、３０００ｒｐｍで混合を行った。その後、表１に示される大理石ｍ２あたりの処理薬剤のｍｇを得るような量で、このミキサーにウンデカナール（Ａｌｄｒｉｃｈ  Ｕ２２０２）を入れ、ミキサーの内容物を８０℃まで加熱した。このミキサーの内容物を、３０００ｒｐｍの撹拌速度で、８０℃で１０分間混合した。
【０１３２】
このようにして得られた生成物をその後に分析し、結果を表１にあらわす。
【０１３３】
［実施例５  本発明の例］
実施例５は、ドデカナールを用い、処理温度約８０℃で、湿式粉砕し、スプレー乾燥した大理石の処理を指す。
【０１３４】
Ｃａｒｒａｒａ（イタリア）製の、乾式粉砕の後に湿式粉砕し、スプレー乾燥した大理石５００ｇを、水道水中、２５重量％で水平ボールミル（Ｄｙｎｏｍｉｌｌ）中で湿式粉砕し、スプレー乾燥してｄ５０が約１．６ミクロンであり、比表面積が４．１ｍ２／ｇであり、湿度が０．０５重量％になったものをＭＴＩミキサーに加え、３０００ｒｐｍで混合を行った。その後、表１に示される大理石ｍ２あたりの処理薬剤のｍｇを得るような量で、このミキサーにドデカナール（Ａｌｄｒｉｃｈ  Ｄ２２２００３）を入れ、ミキサーの内容物を８０℃まで加熱した。このミキサーの内容物を、３０００ｒｐｍの撹拌速度で、８０℃で５分間混合した。
【０１３５】
このようにして得られた生成物をその後に分析し、結果を表１にあらわす。
【０１３６】
【表１】
2013530277.tif 000002
【国際調査報告】
2013530277.tif 000003
2013530277.tif 000004
2013530277.tif 000005